(57)【要約】      （修正有）【課題】高架橋密度であって、優れた耐溶剤性を有するハードマスクの形成に用いることができる電子デバイス基体用の新たなハードマスク組成物を提供する。【解決手段】（ｉ）式（１）で表わされる金属含有ペンダント基を含むオリゴマー、（ｉｉ）式（２）で表わされるオリゴマー、並びにそれらの混合物から選ばれる組成物。2014062253.tif 0000392014062253.tif 000040該組成物は様々なエッチング選択性を有する金属酸化物ハードマスクを提供する。また、該組成物を用いて金属酸化物ハードマスクを堆積させる方法。【選択図】なし【特許請求の範囲】
【請求項１】
（ａ）電子デバイス基体を提供すること、（ｂ）前記電子デバイス基体上に有機金属オリゴマーの層を配置すること、および（ｃ）前記有機金属オリゴマーを硬化させて、前記電子デバイス基体上に金属酸化物層を形成することを含み、
前記有機金属オリゴマーが、（ｉ）金属含有ペンダント基を含むオリゴマー、（ｉｉ）式（２）のオリゴマー、
【化１】
2014062253.tif 000035
（式中、Ｒ２＝（Ｃ１−Ｃ６）アルキルであり、Ｍ１は３族から１４族の金属であり、Ｒ３＝（Ｃ２−Ｃ６）アルキレン−Ｘ−または（Ｃ２−Ｃ６）アルキリデン−Ｘ−であり、各Ｘは独立してＯおよびＳから選ばれ、ｚは１〜５の整数であり、Ｌ１はリガンドであり、ｍはリガンドの数を表し、および１〜４の整数であり、ならびにｐ＝２から２５の整数である）、ならびに（ｉｉｉ）それらの混合物から選ばれる、
電子デバイスを製造する方法。
【請求項２】
Ｍ１がチタン、ジルコニウム、ハフニウム、タングステン、タンタル、モリブデンおよびアルミニウムから選択される、請求項１に記載の方法。
【請求項３】
前記金属含有ペンダント基を含むオリゴマーが、重合単位として１種以上の式（１）
【化２】
2014062253.tif 000036
（式中、Ｒ１＝ＨまたはＣＨ３であり、Ｍ＝３族から１４族の金属であり、Ｌはリガンドであり、並びにｎはリガンドの数を表し、および１〜４の整数である）
のモノマーを含む、請求項１に記載の方法。
【請求項４】
Ｍがチタン、ジルコニウム、ハフニウム、タングステン、タンタル、モリブデンおよびアルミニウムから選択される、請求項３に記載の方法。
【請求項５】
各Ｌが（Ｃ１−Ｃ６）アルコキシから選択される、請求項３に記載の方法。
【請求項６】
各Ｌ１がベータ−ジケトノン、ベータ−ヒドロキシケトン、ベータ−ジケチミネート、アミンジネート、グアニジネートおよびベータ−ヒドロキシイミンから選ばれる、請求項１に記載の方法。
【請求項７】
各Ｌ１がアセトニルアセトネート、ヘキサフルオロアセトニルアセトネート、Ｎ，Ｎ’−ジメチル−メチルアミジナト、Ｎ，Ｎ’−ジエチル−メチルアミジナト、Ｎ，Ｎ’−ジエチル−エチルアミジナト、Ｎ，Ｎ’−ジ−イソ−プロピル−メチルアミジナト、Ｎ，Ｎ’−ジ−イソ−プロピル−イソ−プロピルアミジナト、Ｎ，Ｎ’−ジメチル−フェニルアミジナト、テトラメチルグアニジネートおよびテトラエチルグアニジネートから選択される、請求項６に記載の方法。
【請求項８】
ｍ＝２である、請求項１に記載の方法。
【請求項９】
ｐ＝２〜１０である、請求項１に記載の方法。
【請求項１０】
工程（ｂ）が有機金属オリゴマーおよび有機溶剤を含む組成物を用いて行われる、請求項１に記載の方法。
【請求項１１】
前記有機溶剤が＜１０，０００ｐｐｍの水を含む、請求項１０に記載の方法。
【請求項１２】
前記硬化工程の前に有機溶剤を除去する工程をさらに含む、請求項１０に記載の方法。
【請求項１３】
前記金属含有ペンダント基を含むオリゴマーが、重合単位として、（メタ）アクリル酸、アルキル（メタ）アクリレート、ヒドロキシアルキル（メタ）アクリレート、アルケニル（メタ）アクリレート、芳香族（メタ）アクリレートから選ばれる１種以上のモノマーおよび１種以上の式（１）
【化３】
2014062253.tif 000037
（式中、Ｒ１＝ＨまたはＣＨ３であり、Ｍ＝３族から１４族の金属であり、Ｌはリガンドであり、並びにｎはリガンドの数を表し、および１〜４の整数である）
のモノマーを含むコポリマーである、請求項１に記載の方法。
【請求項１４】
重合単位として１種以上の式（１）
【化４】
2014062253.tif 000038
（式中、Ｒ１＝ＨまたはＣＨ３であり、Ｍ＝３族から１４族の金属であり、Ｌはリガンドであり、並びにｎはリガンドの数を表し、および１〜４の整数である）
のモノマーを含むポリマー。
【請求項１５】
重合単位として、アルキル（メタ）アクリレートモノマー、アリール（メタ）アクリレートモノマー、ヒドロキシアルキル（メタ）アクリレートモノマー、アルケニル（メタ）アクリレート、（メタ）アクリル酸およびビニル芳香族モノマーから選ばれる１種以上のモノマーをさらに含む、請求項１２に記載のポリマー。
【発明の詳細な説明】
【技術分野】
【０００１】
本発明は概して半導体製造の分野に関し、より詳細には半導体の製造において用いられるハードマスクの分野に関する。
【背景技術】
【０００２】
１９３ｎｍ液浸リソグラフィにおける限界寸法およびピッチの両方が継続的に減少しているのに伴って、集積回路のある種の層の製作におけるハードマスクの使用は、ハードマスク材料の優れたエッチング選択性のため、ますます一般的になってきている。ある種の金属ハードマスク、例えばＴｉＮなどは、化学蒸着（ＣＶＤ）により、処理されたウェーハ上に適用される。ＣＶＤまたはスピンオン技術のいずれかによって適用される非晶質炭素ハードマスク、およびシリコンハードマスク（またはシリコン反射防止コーティングすなわちＳｉＡＲＣ）は、集積回路製作における従来技術の一つである。スピンオン金属ハードマスクは、一部は従来のアプローチと比べた潜在的コスト低減のため、並びに製作プロセスの単純化のため、現在、集積回路産業において魅力的なものとなっている。
【０００３】
米国特許第７，３６４，８３２号は、基体上に以下の式の金属−酸素ポリマーを含有する組成物の層を堆積させることにより得られる湿式現像可能な保護層を開示する：
【化１】
2014062253.tif 000002
式中、Ｘは光減衰部分およびポリオールから選択され、Ｍは金属であり、Ｒは各々、水素、アルキル、アリール、アルコキシおよびフェノキシから個別に選択される。これらの材料は、集積回路の製造において用いられる薄いフォトレジスト層とともに湿式現像可能であるように設計される。しかしながら、固定した金属−酸素化学量論のため、これらの材料はバルク膜の密度に作用することによりエッチング選択性を変える能力を持つことが許されず、およびこれら材料の湿式現像性のため、様々な集積回路製造プロセスにおいて用いられる他の材料と適合性であることができない。
【先行技術文献】
【特許文献】
【０００４】
【特許文献１】米国特許第７，３６４，８３２号明細書
【発明の概要】
【発明が解決しようとする課題】
【０００５】
高架橋密度であって優れた溶剤耐性を有するハードマスク膜の形成に用いることができる新たなハードマスク組成物へのニーズが、依然として存在する。これらのニーズなどは、以下の発明により満たされた。
【課題を解決するための手段】
【０００６】
本発明は、（ａ）電子デバイス基体を提供すること、（ｂ）前記電子デバイス基体上に有機金属オリゴマーの層を配置すること、および（ｃ）前記有機金属オリゴマーを硬化させて、前記電子デバイス基体上に金属酸化物層を形成することを含み、
前記有機金属オリゴマーが、（ｉ）金属含有ペンダント基を含むオリゴマー、（ｉｉ）式（２）のオリゴマー、
【化２】
2014062253.tif 000003
（式中、Ｒ２＝（Ｃ１−Ｃ６）アルキルであり、Ｍ１は３族から１４族の金属であり、Ｒ３＝（Ｃ２−Ｃ６）アルキレン−Ｘ−または（Ｃ２−Ｃ６）アルキリデン−Ｘ−であり、各Ｘは独立してＯおよびＳから選ばれ、ｚは１〜５の整数であり、Ｌ１はリガンドであり、ｍはリガンドの数を表し、および１〜４の整数であり、ならびにｐ＝２から２５の整数である）、ならびに（ｉｉｉ）それらの混合物から選ばれる、電子デバイスを製造する方法を提供する。
【０００７】
また本発明により提供されるのは、重合単位として１種以上の式（１）のモノマーを含むポリマーである：
【化３】
2014062253.tif 000004
式中、Ｒ１＝ＨまたはＣＨ３であり、Ｍ＝３族から１４族の金属であり、Ｌはリガンドであり、並びにｎはリガンドの数を表し、および１〜４の整数である。
【０００８】
加えて、本発明は、以下の式のモノマーを提供する：
【化４】
2014062253.tif 000005
式中、Ｒ１＝ＨまたはＣＨ３であり、Ｍ＝３族から１４族の金属であり、Ｌはリガンドであり、並びにｎはリガンドの数を表し、および１〜４の整数である。
【０００９】
さらに、本発明は、式（２）のポリマーを提供する：
【化５】
2014062253.tif 000006
式中、Ｒ２＝（Ｃ１−Ｃ６）アルキルであり、Ｍ１は３族から１４族の金属であり、Ｒ３＝（Ｃ２−Ｃ６）アルキレン−Ｘ−または（Ｃ２−Ｃ６）アルキリデン−Ｘ−であり、各Xは独立してＯおよびＳから選ばれ、ｚは１〜５の整数であり、Ｌ１はリガンドであり、ｍはリガンドの数を表し、および１〜４の整数であり、ならびにｐ＝２から２５の整数である。
【発明を実施するための形態】
【００１０】
本明細書全体にわたって用いられる場合、以下の略語は、文脈が他のことを明瞭に指示しないかぎり、以下の意味を持つものとする：ｃａ．＝約、℃＝セ氏温度、ｇ＝グラム、ｍｇ＝ミリグラム、ｍｍｏｌ＝ミリモル、Ｌ＝リットル、ｍＬ＝ミリリットル、μＬ＝マイクロリットル、ｎｍ＝ナノメートル、Å＝オングストローム、Ｅｔ＝エチル、ｉ−Ｐｒ＝イソ−プロピル、ｎ−Ｂｕ＝ｎ−ブチル、ｔ−Ｂｕ＝ｔｅｒｔ−ブチル、およびｒｐｍ＝毎分回転数。他に記述されないかぎり、全ての量は重量パーセント（「重量％」）であり、全ての比はモル比である。全ての数値範囲は、この数値範囲が合計１００％になるように制約されることが明らかな場合を除いて、包含的で任意に組み合わせ可能である。
【００１１】
用語「コポリマー」とは、２種以上の異なるモノマーのポリマーをいう。「（メタ）アクリレート」とは、アクリレートおよびメタクリレートの両方をいう。本明細書において用いられる場合、用語「ペンダント基」とは、ポリマー骨格に結合されているがポリマー骨格の一部分を形成していない基をいう。用語「オリゴマー」とは、さらに硬化することができる、二量体、三量体、四量体および他の比較的低分子量の材料をいう。用語「ポリマー」は、用語「オリゴマー」を包含する。用語「硬化」は、重合させる、または別の方法で、例えば縮合などによって膜または層の分子量を増加させるあらゆるプロセスを意味する。冠詞「ａ」および「ａｎ」は、単数および複数に言及する。「アルキル」とは、直鎖、分岐および環式のアルキルをいう。
【００１２】
有機金属オリゴマーを含む本発明の組成物は、別個の金属非含有バインダーポリマーを必要とせずに、電子デバイス基体の表面上に膜を堆積させるのに使用されうることが見出された。この膜は金属酸化物ハードマスクを形成するのに好適である。本明細書において用いられる場合、用語「金属酸化物ハードマスク」または「金属酸化物含有」ハードマスクとは、主として金属−酸素結合、例えば、−Ｍ−Ｏ−Ｍ−Ｏ−Ｍ−を含むハードマスク層または膜をいう。好ましくは、本組成物は、別個の金属非含有バインダーポリマーを含まない。用語「バインダーポリマー」とは、金属含有材料を基体に結合させるように機能するポリマーをいう。界面活性剤は「バインダーポリマー」ではない。好ましくは、本組成物は界面活性剤も含まない。有機金属オリゴマーはシリコンを含まないことが好ましく、より好ましくは本組成物はシランを含まない。
【００１３】
本組成物は、（ｉ）金属含有ペンダント基を含むオリゴマー、（ｉｉ）式（２）のオリゴマー
【化６】
2014062253.tif 000007
（式中、Ｒ２＝（Ｃ１−Ｃ６）アルキルであり、Ｍ１は３族から１４族の金属であり、Ｒ３＝（Ｃ２−Ｃ６）アルキレン−Ｘ−または（Ｃ２−Ｃ６）アルキリデン−Ｘ−であり、各Xは独立してＯおよびＳから選ばれ、ｚは１〜５の整数であり、Ｌ１はリガンドであり、ｍはリガンドの数を表し、および１〜４の整数であり、ならびにｐ＝２から２５の整数である）、ならびに（ｉｉｉ）（ｉ）および（ｉｉ）の混合物から選ばれる有機金属オリゴマーを含む。これらの組成物では、金属含有ペンダント基を含む１種より多いオリゴマー、または１種より多い式（２）のオリゴマー、およびこのようなオリゴマーの混合物を用い得ることが理解されるであろう。
【００１４】
有機金属オリゴマーは単一の金属を含有していてもよく、または２種以上の異なる金属を含有していてもよい。すなわち、単一の有機金属オリゴマーはただ１種類の金属種のみを有していてよく、または２種以上の異なる金属を含有していてもよい。あるいは、オリゴマーの各々が単一の金属種を持つ有機金属オリゴマーの混合物を、混合金属膜を堆積させるために使用し得る。有機金属オリゴマーは単一の金属種を含有し、異なる金属の種を含有しないことが好ましい。本有機金属オリゴマーにおいて有用である好適な金属は、周期表の３〜１４族の任意の金属である。好ましくは、この金属は、４族、５族、６族および１３族から、より好ましくは４族、５族および６族から選ばれる。好ましくは、金属としては、チタン、ジルコニウム、ハフニウム、タングステン、タンタル、モリブデンおよびアルミニウムが、より好ましくはチタン、ジルコニウム、ハフニウム、タングステン、タンタルおよびモリブデンが挙げられる。
【００１５】
１以上の金属含有ペンダント基を含む膜形成性有機金属オリゴマーは、本組成物において好適に用いられ得る。好ましくは、１以上の金属含有ペンダント基を含む有機金属オリゴマーは、重合単位として、１以上の（メタ）アクリレートモノマーを含む。より好ましくは、１以上の金属含有ペンダント基を含む有機金属オリゴマーは、重合単位として、１以上の金属含有（メタ）アクリレートモノマーを含む。いっそうより好ましくは、１以上の金属含有ペンダント基を含む有機金属オリゴマーは、重合単位として、１種以上の式（１）のモノマーを含む：
【化７】
2014062253.tif 000008
式中、Ｒ１＝ＨまたはＣＨ３であり、Ｍ＝３族から１４族の金属であり、Ｌはリガンドであり、並びにｎはリガンドの数を表し、および１〜４の整数である。好ましくは、Ｍは、４族、５族、６族および１３族から、より好ましくは４族、５族および６族から選ばれる金属である。Ｍ＝チタン、ジルコニウム、ハフニウム、タングステン、タンタル、モリブデンおよびアルミニウムであることが好ましく、より好ましくはチタン、ジルコニウム、ハフニウム、タングステン、タンタルおよびモリブデンであり、さらにより好ましくはジルコニウム、ハフニウム、タングステンおよびタンタルである。
【００１６】
式（１）中のリガンド、Ｌは、このリガンドが硬化工程の間に開裂されて金属酸化物含有ハードマスクを形成することができるならば、どのような好適なリガンドであってもよい。好ましくは、リガンドは、金属に結合した、金属に配位した、または別の方法で金属と相互作用する酸素または硫黄原子を含む。リガンドの例示的な種類は、以下の基のうちの１種以上を含有するものである：アルコール、チオール、ケトン、チオンおよびイミン、好ましくはアルコール、チオール、ケトンおよびチオン。好ましくは、Ｌは、（Ｃ１−Ｃ６）アルコキシ、ベータ−ジケトネート、ベータ−ヒドロキシケトネート、ベータ−ケトエステル、ベータ−ジケチミネート、アミンジネート、グアニジネートおよびベータ−ヒドロキシイミンのうちの１種以上から選ばれる。Ｌは、（Ｃ１−Ｃ６）アルコキシ、ベータ−ジケトネート、ベータ−ヒドロキシケトンおよびベータ−ケトエステルのうちの１種以上から選ばれるのがより好ましく、なおより好ましくは、Ｌは、（Ｃ１−Ｃ６）アルコキシから選ばれる。リガンドの数は、式（１）中で「ｎ」により表され、これは１〜４、好ましくは２〜４、より好ましくは３〜４の整数である。好ましい式（１）のモノマーは、Ｚｒ（Ｃ１−Ｃ４アルコキシ）３アクリレート、Ｚｒ（Ｃ１−Ｃ４アルコキシ）３メタクリレート、Ｈｆ（Ｃ１−Ｃ４アルコキシ）３アクリレート、Ｈｆ（Ｃ１−Ｃ４アルコキシ）３メタクリレート、Ｔｉ（Ｃ１−Ｃ４アルコキシ）３アクリレート、Ｔｉ（Ｃ１−Ｃ４アルコキシ）３メタクリレート、Ｔａ（Ｃ１−Ｃ４アルコキシ）４アクリレート、Ｔａ（Ｃ１−Ｃ４アルコキシ）４メタクリレート、Ｍｏ（Ｃ１−Ｃ４アルコキシ）４アクリレート、Ｍｏ（Ｃ１−Ｃ４アルコキシ）４メタクリレート、Ｗ（Ｃ１−Ｃ４アルコキシ）４アクリレートおよびＷ（Ｃ１−Ｃ４アルコキシ）４メタクリレートである。
【００１７】
１以上の金属含有ペンダント基を含む有機金属オリゴマーは、単一種のモノマーの重合単位から構成されうる（ホモポリマー）か、または２種以上のモノマーの混合物の重合単位から構成されうる（コポリマー）。好適なコポリマーは、金属含有ペンダント基を含む１種以上のモノマーを１種以上の他のモノマーと重合させることによる従来法によって調製され得るものであり、このような他のモノマーは任意選択で金属含有ペンダント基を含んでいてもよい。好ましくは、１種以上の金属含有ペンダント基を含む有機金属オリゴマーは、１種以上の金属含有（メタ）アクリレートモノマーと１種以上の他のエチレン性不飽和モノマーとの従来のフリーラジカル重合により調製される。好適なエチレン性不飽和モノマーとしては、限定されないが、アルキル（メタ）アクリレートモノマー、アリール（メタ）アクリレートモノマー、ヒドロキシアルキル（メタ）アクリレートモノマー、アルケニル（メタ）アクリレート、（メタ）アクリル酸およびビニル芳香族モノマー、例えばスチレンおよび置換スチレンモノマーなどが挙げられる。好ましくは、エチレン性不飽和モノマーは、（Ｃ１−Ｃ１２）アルキル（メタ）アクリレートモノマーおよびヒドロキシ（Ｃ１−Ｃ１２）アルキル（メタ）アクリレートモノマー、より好ましくは（Ｃ１−Ｃ１２）アルキル（メタ）アクリレートモノマーおよびヒドロキシ（Ｃ２−Ｃ６）アルキル（メタ）アクリレートモノマーから選ばれる。好ましい（Ｃ１−Ｃ１２）アルキル（メタ）アクリレートモノマーおよびヒドロキシ（Ｃ１−Ｃ１２）アルキル（メタ）アクリレートモノマーは、メチル（メタ）アクリレート、エチル（メタ）アクリレート、ｎ−ブチル（メタ）アクリレート、ｔｅｒｔ−ブチル（メタ）アクリレート、エチルヘキシル（メタ）アクリレート、ヒドロキシエチル（メタ）アクリレート、２−ヒドロキシプロピル（メタ）アクリレート、１−メチル−２−ヒドロキシエチル（メタ）アクリレートおよび２−ヒドロキシブチル（メタ）アクリレートである。このようなコポリマーは、ランダムコポリマー、交互コポリマーまたはブロックコポリマーであり得る。これらの有機金属オリゴマーは、重合単位として、金属含有ペンダント基を含むモノマー、例えば金属含有（メタ）アクリレートモノマーなどに加えて、１、２、３、４種またはそれより多いエチレン性不飽和モノマーから構成されうる。
【００１８】
本組成物において有用である他の有機金属オリゴマーは、式（２）のものである：
【化８】
2014062253.tif 000009
式中、Ｒ２＝（Ｃ１−Ｃ６）アルキルであり、Ｍ１は３族から１４族の金属であり、Ｒ３＝（Ｃ２−Ｃ６）アルキレン−Ｘ−または（Ｃ２−Ｃ６）アルキリデン−Ｘ−であり、各Xは独立してＯおよびＳから選ばれ、ｚは１〜５の整数であり、Ｌ１はリガンドであり、ｍはリガンドの数を表し、および１〜４の整数であり、ならびにｐ＝２から２５の整数である。Ｒ２は（Ｃ２−Ｃ６）アルキルであるのが好ましく、より好ましくは（Ｃ２−Ｃ４）アルキルである。好ましくは、Ｍ１は、４族、５族、６族および１３族から、より好ましくは４族、５族および６族から選ばれる金属である。Ｍ１＝チタン、ジルコニウム、ハフニウム、タングステン、タンタル、モリブデンおよびアルミニウムであるのが好ましく、より好ましくはチタン、ジルコニウム、ハフニウム、タングステン、タンタルおよびモリブデンであり、さらにより好ましくはジルコニウム、ハフニウム、タングステンおよびタンタルである。Ｘは好ましくはＯである。Ｒ３は、（Ｃ２−Ｃ４）アルキレン−Ｘ−および（Ｃ２−Ｃ４）アルキリデン−Ｘ−から選ばれるのが好ましく、より好ましくは（Ｃ２−Ｃ４）アルキレン−Ｏ−および（Ｃ２−Ｃ４）アルキリデン−Ｏ−から選ばれる。好ましくは、ｐ＝５〜２０であり、より好ましくは８〜１５である。ｚ＝１〜４であるのが好ましく、より好ましくはｚ＝１〜３である。
【００１９】
式（２）中のリガンド、Ｌ１は、このリガンドが硬化工程の間に開裂されて金属酸化物含有ハードマスクを形成することができるならば、どのような好適なリガンドであってもよい。好ましくは、このリガンドは、金属に結合した、金属に配位した、または他の方法で金属と相互作用する酸素または硫黄原子を含む。リガンドの例示的な種類は、以下の基のうちの１種以上を含有するものである：アルコール、チオール、ケトン、チオンおよびイミン、好ましくはアルコール、チオール、ケトンおよびチオン。好ましくは、Ｌ１は、（Ｃ１−Ｃ６）アルコキシ、ベータ−ジケトネート、ベータ−ヒドロキシケトネート、ベータ−ケトエステル、ベータ−ジケチミネート、アミンジネート、グアニジネートおよびベータ−ヒドロキシイミンのうちの１種以上から選ばれる。Ｌ１は、（Ｃ１−Ｃ６）アルコキシ、ベータ−ジケトネート、ベータ−ヒドロキシケトネートおよびベータ−ケトエステルのうちの１種以上から選ばれるのがより好ましく、なおより好ましくは、Ｌ１は、ベータ−ジケトネート、ベータ−ヒドロキシケトネートおよびベータ−ケトエステルから選ばれる。リガンドの数は、式（２）中で「ｍ」で表されており、これは１〜４、好ましくは２〜４であり得る。Ｌ１のための好ましいリガンドとしては、ベンゾイルアセトネート、ペンタン−２，４−ジオネート（アセトアセテート）、ヘキサフルオロアセトアセテート、２，２，６，６−テトラメチルヘプタン−３，５−ジオネートおよびエチル−３−オキソブタノエート（エチルアセトアセテート）が挙げられる。
【００２０】
式（２）のオリゴマーは、当該技術分野で公知である従来の手段によって、例えば以下の一般式などによって調製され得る：
【化９】
2014062253.tif 000010
式中、Ｒ２、Ｒ３、Ｘ、Ｍ１、Ｌ１、ｍ、ｐおよびｚは、式（２）のオリゴマーについて上記した意味を持つ。式（２）のオリゴマーは、単一の金属種を含有していてもよく、または各々が同様の耐プラズマエッチング性を持つ異なる金属種の組み合わせを含有していてもよいが、好ましくは単一の金属種を含有する。典型的に、この反応は、≦１００℃、好ましくは≦９０℃、より好ましくは≦８０℃の温度で実施される。
【００２１】
１以上の金属含有ペンダント基を含む有機金属オリゴマーと、式（２）のオリゴマーとの混合物が用いられる場合、このようなオリゴマーは様々な量で、例えば重量で９９：１から１：９９などで、好ましくは重量で９０：１０から１０：９０で用いられ得る。より好ましくは、オリゴマーの混合物は、重量で８０：２０から２０：８０の量で用いられる。
【００２２】
本有機金属オリゴマーを含む組成物は、典型的に、１種以上の有機金属オリゴマーを１種以上の有機溶剤および任意選択の成分と一緒にすることにより調製される。有機金属オリゴマーが選択された溶剤または溶剤の混合物に可溶であるならば、幅広い種類の有機溶剤が好適に用いられ得る。この溶剤としては、芳香族炭化水素、アルコール、ラクトン、エステル、グリコールおよびグリコールエーテルが挙げられるが、これらに限定されるものではない。有機溶剤の混合物を用いてもよい。例示的な有機溶剤としては、トルエン、キシレン、メシチレン、２−メチル−１−ブタノール、４−メチル−２−ペンタノール、メチルイソブチルカルビノール、ガンマ−ブチロラクトン、エチルラクテート、メチル２−ヒドロキシイソブチレート（ＨＢＭ）、プロピレングリコールメチルエーテルアセテートおよびプロピレングリコールメチルエーテルが挙げられるが、これらに限定されるものではない。好ましくは、有機溶剤は、＜１０，０００ｐｐｍの水を、より好ましくは＜５０００ｐｐｍの水を、いっそうより好ましくは≦５００ｐｐｍの水を含有する。有機溶剤は、遊離のカルボン酸基またはスルホン酸基を持たないのが好ましい。溶剤中の有機金属オリゴマーの濃度が広範囲にわたって変わり得ること、およびスピンオン技術により堆積されるあらゆる膜の厚さが溶剤中のオリゴマーの濃度に依存することは、当業者に理解されよう。
【００２３】
本有機金属オリゴマー組成物は、任意選択で、１種以上の表面レベリング剤（すなわち界面活性剤）を包含し得る。任意の好適な界面活性剤が用いられ得るが、この界面活性剤は典型的には非イオン性である。本組成物において有用であるこの界面活性剤の量は当業者に周知であり、典型的に０から２重量％の範囲内である。
【００２４】
任意選択で、本有機金属オリゴマー組成物は、堆積された有機金属オリゴマー膜の硬化を補助する１種以上の硬化剤をさらに含み得る。例示的な硬化剤としては、熱酸発生剤および光酸発生剤が挙げられる。好ましい硬化剤は熱酸発生剤である。
【００２５】
本組成物は、任意選択で、ポリマー系（またはオリゴマー系）でない１種以上の有機金属化合物を含み得る。好ましくは、これら有機金属化合物は、３〜１４族から、より好ましくは４族、５族、６族および１３族から、なおより好ましくは４族、５族および６族から選ばれる金属を含有する。有機金属化合物中の金属は、有機金属オリゴマー中の金属と異なるのがさらに好ましい。この有機金属化合物は、混合金属酸化物ハードマスクが望まれる場合、とりわけ有用である。「混合金属酸化物ハードマスク」とは、２種以上の異なる金属を含有する金属酸化物ハードマスクを意味する。
【００２６】
ある好ましい組成物は、金属含有ペンダント基を含む有機金属オリゴマーおよび有機溶剤を含み、より好ましくは重合単位として１種以上の金属含有（メタ）アクリレートモノマーを含むオリゴマーおよび有機溶剤を含む。別の好ましい組成物は、金属含有ペンダント基を含む有機金属オリゴマー；ポリマー系でなく、有機金属オリゴマー中の金属と異なる金属を含有する有機金属化合物；および有機溶剤を含み、より好ましくは、重合単位として１種以上の金属含有（メタ）アクリレートモノマーを含むオリゴマー；ポリマー系でなく、有機金属オリゴマー中の金属と異なる金属を含有する有機金属化合物；および有機溶剤を含む。なお別の好ましい組成物は、式（２）の有機金属オリゴマー
【化１０】
2014062253.tif 000011
（式中、Ｒ２＝（Ｃ１−Ｃ６）アルキルであり、Ｍ１は３族から１４族の金属であり、Ｒ３＝（Ｃ２−Ｃ６）アルキレン−Ｘ−または（Ｃ２−Ｃ６）アルキリデン−Ｘ−であり、各Xは独立してＯおよびＳから選ばれ、ｚは１〜５の整数であり、Ｌ１はリガンドであり、ｍはリガンドの数を表し、および１〜４の整数であり、ならびにｐ＝２から２５の整数である）、ならびに有機溶剤を含み、より好ましくは、ポリマー系でなく、有機金属オリゴマー中の金属と異なる金属を含有する有機金属化合物をさらに含む。
【００２７】
本組成物は、任意の好適な手段、例えばスピンコーティング、ドクターブレーディング、カーテンコーティング、ローラーコーティング、スプレーコーティング、浸漬コーティングなどにより、電子デバイス基体上に配置され得る。スピンコーティングが好ましい。典型的なスピンコーティング法において、本組成物は、５００から４０００ｒｐｍの速度で回転している基体に、１５〜９０秒の時間をかけて、基体の有機金属オリゴマーの所望の層を得るように適用される。有機金属オリゴマー層の高さが回転速度を変化させることにより調節され得ることは、当業者に理解されよう。
【００２８】
幅広い種類の電子デバイス基体、例えばシリコン、ポリシリコン、酸化シリコン、窒化シリコン、酸窒化シリコン、シリコンゲルマニウム、ガリウムヒ素、アルミニウム、タングステン、チタン、チタン−タングステン、ニッケル、銅および金の基体などであるがこれらに限定されない基体が、本発明において用いられ得る。この基体は、ウェーハの形態で、例えば集積回路、光学センサ、フラットパネルディスプレイ、光集積回路および発光ダイオードの製造において用いられるウェーハなどの形態であり得る。
【００２９】
基体上に堆積させた後、有機金属オリゴマー層を、任意選択で、あらゆる溶剤および他の比較的揮発性である成分を有機金属オリゴマー層から除去するために比較的低い温度でベークする。典型的に、基体を≦１２５℃で、好ましくは６０から１２５℃で、より好ましくは９０から１１５℃の温度でベークする。ベーキング時間は、典型的に１０秒から１０分、好ましくは３０秒から５分、より好ましくは６から１８０秒である。基体がウェーハである場合、このベーキング工程は、ホットプレート上でウェーハを加熱することにより実施され得る。
【００３０】
ベーキング工程の後で、有機金属オリゴマー層を酸素含有雰囲気、例えば空気などの中で硬化させる。硬化工程は、好ましくはホットプレート様式の装置上で実行されるが、同等の結果を得るのにオーブン硬化を用いてもよい。典型的に、この硬化は、有機金属オリゴマーを≧１５０℃、好ましくは１５０から４００℃の硬化温度で加熱することにより実施される。硬化温度は≧２００℃であるのがより好ましく、さらにより好ましくは≧２５０℃、いっそうより好ましくは２５０から４００℃である。硬化時間は、１０秒から１０分、好ましくは３０秒から５分、より好ましくは４５秒から５分、なおより好ましくは６０から１８０秒であり得る。最終硬化温度の選定は、所望の硬化速度に主に依存し、硬化温度が高くなるほど必要とされる硬化時間は短くなる。この硬化工程は、極めて金属酸化物含量が高い膜を形成するよう、本質的に全て（すなわち少なくとも９５重量％、好ましくは少なくとも９９重量％）の有機オリゴマーを熱分解するために実施される。典型的に、硬化した金属酸化物含有膜中の金属の量は、９５モル％（あるいはより高く）まで、好ましくは５０から９５モル％であり得る。本明細書において用いられる場合、用語「金属酸化物膜」（または「金属酸化物層」）とは、主として金属および酸素を含む膜をいうが、任意選択で５モル％までの炭素を含有していてもよい。好ましくは、この金属酸化物膜は、０から５モル％の炭素、より好ましくは０から３モル％、いっそうより好ましくは０から２．５モル％の炭素を含む。
【００３１】
本有機金属オリゴマー層を温度≧２００℃で硬化させる場合、結果として得られる金属酸化物含有膜は、反射防止コーティングおよびフォトレジストの適用において従来用いられる溶剤によるストリッピング（除去されること）に耐性である。本有機金属オリゴマー層を温度≧３５０℃で硬化させる場合、結果として得られる金属酸化物含有膜もまた、像形成されたフォトレジスト層の現像において従来用いられるアルカリまたは溶剤の現像剤によるストリッピングに耐性である。
【００３２】
溶剤および硬化副生成物の迅速な展開が膜の品質を損なわさせないような方法で最終硬化工程が実行される場合には、最初のベーキング工程は必須でない場合がある。例えば、比較的低い温度で勾配ベークを開始し、次いで２５０から４００℃の範囲へと徐々に昇温することは、許容できる結果を与えることができる。場合によっては、第一段階は２５０℃未満のより低いベーク温度であり、第二段階は好ましくは２５０から４００℃の間のより高いベーク温度である２段階硬化プロセスを持つのが好ましいこともある。２段階硬化プロセスは、予め存在する基体表面トポグラフィの均一な充填および平坦化、例えばトレンチおよびバイアの充填を促す。
【００３３】
理論に拘束されることを望むものではないが、有機金属オリゴマーの金属酸化物への変換は、コーティング中に含有される水分ならびに／または堆積（キャスティング）および硬化プロセス中に雰囲気から吸着される水分によるその加水分解を伴うと考えられる。したがって、硬化プロセスは、好ましくは、金属酸化物への完全な変換を促すように水分が存在する空気中または雰囲気中で行われる。硬化プロセスはまた、コーティングを好ましくは約２００から４００ｎｍの波長範囲の紫外線に露光することにより、補助されうる。この露光プロセスは別々に、または熱硬化プロセスとともに適用されうる。
【００３４】
硬化した金属酸化物含有層（または膜）は、様々な電子デバイスの製造におけるハードマスクとして好適に用いられ得る。例として、本組成物は、底部反射防止コーティング（ＢＡＲＣ）スタックの一部として用いられるハードマスクを形成するのに用いられ得る。この使用において、上記の有機金属オリゴマーの層は、例えばスピンコーティングなどによって、電子デバイス基体上に配置される。有機金属オリゴマー層を次いで、例えば１０５℃で６０秒間などでベークし、次いで金属酸化物含有膜を形成するよう空気中で３５０℃で６０秒間硬化させる。次に、反射防止コーティング材料、例えばＡＲ１３７反射防止剤（マサチューセッツ州マルボロのダウエレクトロニックマテリアルズから市販されている）などの層を金属酸化物含有膜上にスピンコーティングにより配置し、製造業者の推奨プロセスに従って二重ＢＡＲＣスタックをもたらすようにベークする。次に、従来のプロセスを用いたスピンコーティングにより、フォトレジスト層をこの二重ＢＡＲＣスタックの表面上に堆積させる。幅広い種類のフォトレジスト、例えば１９３ｎｍリソグラフィにおいて用いられるもの、例えばダウエレクトロニックマテリアルズから入手可能であるＥＰＩＣブランドとして販売されているものなどが好適である。フォトレジスト層は次いでパターン化された化学線を用いて像形成（露光）され、露光されたフォトレジスト層は次いでパターン化フォトレジスト層をもたらすのに適切な現像剤を用いて現像される。好適なフォトレジストは、ポジ型現像レジストまたはネガ型現像レジストでありうる。このパターンは次に、当該技術分野で公知である適切なエッチング技術によって、例えばプラズマエッチングなどによって、フォトレジスト層から下にある基体へと転写される。エッチングの後で、フォトレジスト層、反射防止コーティング材料層および金属酸化物含有層を、従来の技術を用いて除去する。電子デバイス基体を次いで従来の手段に従って加工する。
【実施例】
【００３５】
以下の実施例において、全ての溶液を０．２μｍ（マイクロメートル）のパーフルオロポリエチレンシリンジフィルターを通してろ過し、全てのスピンコーティングを１５００ｒｐｍで実施し、および用いられた全てのウェーハはベアシリコンウェーハであった。
【００３６】
実施例１
Ｚｒ（ＯＢｕ）３メタクリレートモノマーの合成
【化１１】
2014062253.tif 000012
窒素下の１Ｌ丸底フラスコに、ｎ−ブタノール中８０％のジルコニウムｎ−ブトキシド（Ｇｅｌｅｓｔ，Ｉｎｃ．）７２．０ｇ（１５０．１ｍｍｏｌ）、および２００ｍＬの無水アセトン（Ｓｉｇｍａ−Ａｌｄｒｉｃｈ）を加えた。よく攪拌されたこの溶液に１３．２ｇ（１５３．３ｍｍｏｌ）のメタクリル酸（Ｓｉｇｍａ−Ａｌｄｒｉｃｈ）を２時間かけて滴下した。反応混合物を室温で４時間撹拌し、その後、溶剤を真空下で除去して、所望の産物を無色の油として定量的収率で得た。１Ｈ  ＮＭＲ（３００ＭＨｚ）：δ  １．０９（ｂｒ，９Ｈ）、１．５０（ｂｒ，１２Ｈ）、２．０６（ｓ，３Ｈ）、４．１４（ｂｒ，６Ｈ）、５．３４（ｂｒ，１Ｈ）、６．１３（ｂｒ，１Ｈ）。
【００３７】
実施例２
Ｚｒ（ＯＢｕ）３アクリレートモノマーの合成
【化１２】
2014062253.tif 000013
１Ｌ丸底フラスコに、ｎ−ブタノール中８０％のジルコニウムｎ−ブトキシド（Ｇｅｌｅｓｔ，Ｉｎｃ．）１５２．７ｇ（３１８．４ｍｍｏｌ）を加えた。よく攪拌されたこの溶液に２３．０ｇ（３１９．２ｍｍｏｌ）のアクリル酸（Ｓｉｇｍａ−Ａｌｄｒｉｃｈ）を３時間かけて滴下した。反応混合物を室温で一晩撹拌し、その後、溶剤を真空下で除去して、所望の産物が無色の油としてもたらされた（１１８ｇ、９７％の収率）。１Ｈ  ＮＭＲ（３００ＭＨｚ）：δ  ０．９９（ｂｒ，９Ｈ）、１．４５（ｂｒ，１２Ｈ）、４．０７（ｂｒ，６Ｈ）、５．５０−６．３１（ｍ，３Ｈ）。
【００３８】
実施例３
他の金属−アルコキシド（メタ）アクリレートモノマーの合成
Ｚｒ（ＯＢｕ）４を以下の金属アルコキシドで置き換えること以外は、実施例１および２の手法を繰り返す。
【００３９】
【表１】
2014062253.tif 000014
【００４０】
実施例４
７５／２５  Ｚｒ（ＯＢｕ）３メタクリレート／ｔｅｒｔ−ブチルアクリレートランダムコポリマーの調製
モノマー／開始剤の溶液は、以下をガラスバイアルに加えることにより調製された：トルエン中２４％である実施例１からのＺｒ（ＯＢｕ）３メタクリレートを３１．２６ｇ、および２．７４９ｇのｔｅｒｔ−ブチルアクリレート。このバイアルを次いで穏やかに振とうしてモノマーを混合し、次いで氷浴中に置いて、温度を氷浴と平衡に至らせた。次に、０．３０２ｇのジメチル２，２’−アゾビス（２−メチルプロピオネート）開始剤（Ｗａｋｏ  Ｐｕｒｅ  Ｃｈｅｍｉｃａｌ  Ｉｎｄｕｓｔｒｉｅｓ，Ｌｔｄ．から商品名Ｖ−１０６で入手可能）をバイアルに加え、その後に振とうすることにより開始剤を完全に溶解した。このバイアルを次いで氷浴中に再び戻し、必要になるまで置いた。
【００４１】
重合
磁気撹拌子を含有し、熱電対、冷却水が循環しない凝縮器およびモノマー／開始剤供給ラインを備えた１００ｍＬの三つ口丸底フラスコを、加熱マントル内に設置した。トルエン（５．０ｇ）をフラスコに加え、適当に撹拌しながら温度を９９℃に上げた。モノマー／開始剤溶液は、撹拌しながらリアクタ温度を９９℃に維持しつつ、Ｈａｍｉｌｔｏｎデュアルシリンジポンプを用いて２５０μＬ／５２秒の速度でフラスコに供給した。モノマー／開始剤溶液の添加が完了したら、フラスコを９９℃でさらに２時間維持した。熱を次いで取り除き、反応混合物（ポリマー溶液）を室温まで冷却した。ポリマー溶液を次いで、さらなる精製を行わずにそのまま用いた。
【００４２】
ポリマー溶液中のポリマー含量は、約１１０℃の熱オーブン中で約１５分間の質量減量法を用いて決定された。この試験においては、０．１０９ｇのポリマー溶液を、風袋重量が予め決定されているアルミニウム皿内に秤量した。このバッチのポリマー含量は２０．４８％であることがわかった。
【００４３】
実施例５
Ｚｒ（ＯＢｕ）３アクリレートホモポリマーの調製
磁気撹拌子を含有し、熱電対、冷却水が循環しない凝縮器およびモノマー／開始剤供給ラインを備えた１００ｍＬの三つ口丸底フラスコを、加熱マントル内に設置した。トルエン（１０．０ｇ）をフラスコに加え、適当に撹拌しながら温度を７０℃に上げた。
【００４４】
開始剤溶液は、ガラスバイアル中で０．６３８ｇのジメチル２，２’−アゾビス（２−メチルプロピオネート）を１．０５８ｇのメチルイソブチルカルビノール（ＭＩＢＣ）中に溶解することにより調製された。ガラスバイアルを振とうして開始剤が完全に溶解したのを確実にし、次いで開始剤溶液を反応フラスコに加えた。反応フラスコ温度を７０℃に戻した後、プロピレングリコールメチルエーテルアセテート（ＰＧＭＥＡ）中２５％である実施例２からのＺｒ（ＯＢｕ）３アクリレートの３６．５ｇのモノマー溶液を、撹拌しながらリアクタ温度を７０℃に維持しつつ、Ｈａｍｉｌｔｏｎデュアルシリンジポンプを用いて２５０μＬ／２６秒の速度で反応フラスコに加えた。モノマー溶液を供給した後、リアクタを７０℃でさらに２時間維持した。熱を次いで取り除き、反応混合物（ポリマー溶液）を室温まで冷却した。ポリマー溶液を次いで、さらなる精製を行わずにそのまま用いた。
【００４５】
ポリマー溶液中のポリマー含量は、約１１０℃の熱オーブン中で約１５分間の質量減量法を用いて決定した。この試験においては、０．１１５３ｇのポリマー溶液を、重量が予め決定されたアルミニウム皿内に秤量した。このバッチのポリマー含量は１５．０％であることがわかった。
【００４６】
実施例６
Ｈｆ（ＯＢｕ）３メタクリレート／ｔｅｒｔ−ブチルアクリレートランダムコポリマーの調製
実施例３からのＨｆ（Ｏ−ｎ−Ｂｕ）３メタクリレートを用いること以外は、実施例４の手法を繰り返す。
【００４７】
実施例７
Ｔｉ（Ｏ−ｉ−Ｐｒ）３アクリレートホモポリマーの調製
実施例３からのＴｉ（Ｏ−ｉ−Ｐｒ）３アクリレートを用いること以外は、実施例５の手法を繰り返す。
【００４８】
実施例８
コポリマーの調製
以下のモノマーを表１中に示される相対量で用いること以外は、実施例４または実施例５の手法を繰り返す。表２中で用いられる略語は、以下の意味を持つ。ＴＢＡ＝ｔｅｒｔ−ブチルアクリレート、ＥＨＡ＝エチルヘキシルアクリレート、ＥＨＭＡ＝エチルヘキシルメタクリレート、およびＥＡ＝エチルアクリレート。
【００４９】
【表２】
2014062253.tif 000015
【００５０】
実施例９
Ｈｆ（ＯＢｕ）アセチル−ジエチレングリコールコポリマーの調製
５００ｍＬの三つ口フラスコに還流凝縮器、機械的撹拌機および添加漏斗を装着させた。このリアクタに１００ｇ（０．２１ｍｏｌ）のＨｆ（ＯＢｕ）４（Ｇｅｌｅｓｔ  Ｉｎｃ．から入手可能）を加えた。勢いよく撹拌したこの材料にペンタン−２，４−ジオン（４２．５ｇ、０．４２ｍｏｌ）を非常にゆっくりと、６時間かけて加えた。反応混合物を一晩、室温で撹拌した。反応中に生成したｎ−ブタノールを真空下で除去し、次いで８００ｍＬの酢酸エチルを加えて、反応フラスコを室温で３０分間、勢いよく撹拌した。この溶液を細フリットを通してろ過し、あらゆる不溶性産物を除去した。残った溶剤を真空下で除去し、青白色の固体を得た（１００．４ｇ、９０％の収率）。この産物であるＨｆ（ＯＢｕ）２（ａｃａｃ）２を、さらなる精製を行わずに用いた。
【００５１】
還流凝縮器、撹拌子および温度計を備えた１Ｌの三つ口フラスコに、上記産物（１００．４ｇ、０．１９ｍｏｌ）およびエチレンジグリコール（１９．４ｇ、０．１８ｍｏｌ）の酢酸エチル（５００ｍＬ）溶液を加えた。反応混合物を８０℃で２４時間、還流した。反応混合物を細フリットを通してろ過し、次いで真空下で乾燥させた。褐白色の固体をヘプタン（３×１Ｌ）で洗浄し、次いで強真空下で２時間乾燥させて、所望のＨｆ（ＯＢｕ）アセチル−ジエチレングリコールコポリマーが白色粉末としてもたらされた（６７ｇ）。得られた産物は以下の式（４）に示す構造を有した。
【００５２】
実施例１０
Ｔｉ（ＯＢｕ）アセチル−ジエチレングリコールコポリマーの調製
Ｄｅａｎ−Ｓｔａｒｋトラップを備えたフラスコに、５０ｇのＴｉ（ＯＲ）２（ａｃａｃ）２（Ｒ＝エチルまたはイソプロピル、ＴＹＺＯＲ  ＡＡ−１０５、ＤｕＰｏｎｔから入手可能）および等モル量のジエチレングリコールを室温で加えた。この混合物を１２５℃に加熱し、１〜２日間撹拌して、蒸留物を回収した。この混合物を次いで冷却し、ヘプタン（５００ｍＬ）中でクエンチした。結果として得られた沈殿を回収し、真空中で乾燥させて、以下の式（５）に示す構造を持つ３５ｇの所望の産物が与えられた。
【００５３】
実施例１１
Ｚｒ（ＯＢｕ）アセチル−ジエチレングリコールコポリマーの調製
トルエン／ブタノール中２５重量％のジルコニウムビス（アセチルアセトン）−ビス（ｎ−ブトキシド）（すなわちＺｒ（ａｃａｃ）２（ＯＢｕ）２）をＧｅｌｅｓｔ  Ｉｎｃ．から得て、さらなる精製を行わずに用いた。２００ｇのＺｒ（ａｃａｃ）２（ＯＢｕ）２から溶剤を除去し、残渣を２５０ｍＬの酢酸エチルで希釈した。この混合物に等モル量のジエチレングリコールを室温で加え、次いでこの混合物を８０℃で１８時間還流した。次に反応混合物を冷却し、ろ過して白色沈殿を除去した。ロータリーエバポレーターを用いてろ液を少容量に濃縮し、この残渣をヘプタン中でクエンチした。沈殿を次いで回収し、真空中で乾燥させて、構造が式（６）により示される所望の産物が２０．８ｇ与えられた。
【化１３】
2014062253.tif 000016
【化１４】
2014062253.tif 000017
【化１５】
2014062253.tif 000018
【００５４】
実施例１２
有機金属−アルキレンオキシドコポリマーの調製
以下の有機金属化合物およびアルキレンオキシドを用いること以外は、実施例９〜１０の手法を繰り返す。
【００５５】
【表３】
2014062253.tif 000019
【００５６】
実施例１３
溶剤ストリップ試験
使用において、金属ハードマスク膜は、他のコーティング、例えばフォトレジストなどをハードマスク膜の上面に適用するのに一般に用いられる溶剤による除去に耐性であることが重要である。以下の溶剤ストリップ試験において、一般的なフォトレジスト溶剤であるプロピレングリコールメチルエーテルアセテート（ＰＧＭＥＡ）を、ハードマスク膜を評価するのに用いた。
【００５７】
ハードマスク膜を１５００ｒｐｍでウェーハ上にスピンコートした。膜を次いで所望の硬化温度で６０秒間硬化させ、膜厚測定（コート後としての）を、ＴＨＥＲＭＡ−ＷＡＶＥ  Ｓｐｅｃｔｒｏｓｃｏｐｉｃ  Ｅｌｌｉｐｓｏｍｅｔｅｒ（Ｍｏｄｅｌ  ７３４１）を用いて、６７３ｎｍの波長で、ｋ＝０（６７３ｎｍの波長でゼロの吸光度）を仮定することにより行った。硬化させた膜の表面上にＰＧＭＥＡのたまりを分配して、９０秒間静置し、次いでウェーハを回転させることにより除去した。２回目の膜厚測定を行った（ストリップ後として）。次に、膜を１０５℃で６０秒間ベークしてあらゆる残留溶剤を膜から除去し、次いで最終膜厚を再度測定した（ストリップベーク後として）。
【００５８】
実施例１４
酸化Ｚｒ含有膜の調製
２つの試料を、下に示すように、実施例４からのＺｒ（ＯＢｕ）３メタクリレート／ｔｅｒｔ−ブチルアクリレート（Ｚｒ（ＯＢｕ）３ＭＡ／ＴＢＡ）ポリマーを、２−メチル−１−ブタノール（溶剤）および任意選択で熱酸発生剤としてｐ−トルエンスルホン酸テトラエチルアンモニウム塩（ｐ−ＴＳＡ−ＴＥＡ）（Ｚｒ（ＯＢｕ）３ＭＡ／ＴＢＡポリマーに対して２％）と一緒にすることにより調製した。
【００５９】
【表４】
2014062253.tif 000020
【００６０】
いくつかのウェーハを試料１または２のいずれかでスピンコートし、次いで異なる温度で６０秒間硬化させた。硬化後、各膜を実施例１３の溶剤ストリップ試験に供した。膜厚の結果を表４中に（Å単位で）報告する。
【００６１】
【表５】
2014062253.tif 000021
【００６２】
実施例１５
酸化Ｚｒ含有膜の熱安定性
実施例１４からの試料１および２の各々から調製した所定の膜の熱安定性を評価した。ウェーハを試料１または２のいずれかでスピンコートし、次いで２５０または３５０℃のいずれかで６０秒間硬化させ、膜厚を実施例１３中に記載されたように測定した。ウェーハを次いで２５０℃で１０分間ベークし、その後、膜厚を再度測定した。以下のデータから認められうるように、３５０℃で硬化させた膜は膜厚変化が５％未満であり、より良好な安定性を示した。
【００６３】
【表６】
2014062253.tif 000022
【００６４】
実施例１６
酸化Ｚｒ含有膜の調製
試料３は、ＰＧＭＥＡ／ＭＩＢＣ中１５．２％である実施例５からの１０．５３ｇのＺｒ（ＯＢｕ）３アクリレートホモポリマー（ＢｕＯＺｒＡポリマー）を２９．５ｇの２−メチル−１−ブタノールで希釈することにより調製した。
【００６５】
いくつかのウェーハを試料３でスピンコートし、次いで異なる温度で６０秒間硬化させた。硬化後、各膜を実施例１３の溶剤ストリップ試験に供した。膜厚の結果を表６中に（Å単位で）報告する。屈折率は６７３ｎｍの波長で決定された。
【００６６】
【表７】
2014062253.tif 000023
【００６７】
実施例１７
混合酸化Ｚｒ／Ｈｆ含有膜の調製
３つの試料を、下に示すように、実施例４からのＺｒ（ＯＢｕ）３ＭＡ／ＴＢＡポリマーをハフニウムアセトニルアセトネート（Ｈｆ（ａｃａｃ）４）およびトルエン（溶剤）と一緒にすることにより調製した。
【００６８】
【表８】
2014062253.tif 000024
【００６９】
いくつかのウェーハを試料４、５または６のいずれかでスピンコートし、次いで２５０または３５０℃のいずれかで６０秒間硬化させた。硬化後、各膜を実施例１３の溶剤ストリップ試験に供した。膜厚の結果を表７中に（Å単位で）報告する。屈折率は６７３ｎｍの波長で決定した。各試料について優れた溶剤耐性を観察した。膜厚はＨｆ（ａｃａｃ）４の量の増加に伴って増加した。
【００７０】
【表９】
2014062253.tif 000025
【００７１】
実施例１８
混合酸化Ｚｒ／Ｈｒ含有膜の調製
Ｈｆ（ａｃａｃ）４をジブトキシビス（（（Ｚ）−４−オキソペンタ−２−エン−２−イル）オキシ）ハフニウム（Ｈｆ（ＢｕＯ）アセチル）と置き換え、用いた溶剤がＰＧＭＥＡであったこと以外は、実施例１７の手法を繰り返した。試料の組成を下に示す。
【００７２】
【表１０】
2014062253.tif 000026
【００７３】
いくつかのウェーハを試料７または８のいずれかでスピンコートし、次いで２５０または３５０℃のいずれかで６０秒間硬化させた。硬化後、各膜を実施例１３の溶剤ストリップ試験に供した。膜厚の結果を表８中に（Å単位で）報告する。各試料について優れた溶剤耐性を観察した。膜厚はＨｔＢｕＯ−アセチルの量の増加に伴って増加した。
【００７４】
【表１１】
2014062253.tif 000027
【００７５】
実施例１９
酸化Ｈｆ含有膜の調製
試料９は、実施例９からの１．２０２ｇのＨｆ（ＯＢｕ）アセチル−ジエチレングリコールコポリマー（Ｈｆ（ＯＢｕ）アセチル−ＤＥＧ）を１３．８４ｇの２−メチル−１−ブタノール中に溶解することにより調製した。いくつかのウェーハを試料９でスピンコートし、次いで異なる温度で６０秒間硬化させた。硬化後、各膜を実施例１３の溶剤ストリップ試験に供した。膜厚の結果を表９中に（Å単位で）報告し、優れた溶剤耐性が示された。
【００７６】
【表１２】
2014062253.tif 000028
【００７７】
実施例２０
酸化Ｚｒ含有膜の調製
試料１０は、実施例１１からの０．４８６ｇのＺｒ（ＯＢｕ）アセチル−ジエチレングリコールコポリマー（Ｚｒ（ＯＢｕ）アセチル−ＤＥＧ）を１２．３ｇの２−メチル−１−ブタノール中に溶解することにより調製した。いくつかのウェーハを試料１０でスピンコートし、次いで異なる温度で６０秒間硬化させた。硬化後、各膜を実施例１３の溶剤ストリップ試験に供した。膜厚の結果を表１０中に（Å単位で）報告する。温度＞１５０℃での膜硬化は、より良く優れた溶剤耐性をもたらした。
【００７８】
【表１３】
2014062253.tif 000029
【００７９】
実施例２１
酸化Ｔｉ含有膜の調製
試料１１は、実施例１０からの０．５０５ｇのＴｉ（ＯＢｕ）アセチル−ジエチレングリコールコポリマー（Ｔｉ（ＯＢｕ）アセチル−ＤＥＧ）を１２．７８ｇの２−メチル−１−ブタノール中に溶解することにより調製した。いくつかのウェーハを試料１０でスピンコートし、次いで異なる温度で６０秒間硬化させた。硬化後、各膜を実施例１３の溶剤ストリップ試験に供した。膜厚の結果を表１１中に（Å単位で）報告する。温度＞１５０℃での膜硬化は、より良く優れた溶剤耐性をもたらした。
【００８０】
【表１４】
2014062253.tif 000030
【００８１】
実施例２２
表面接触角
実施例１９、２０および２１からの膜からの表面接触角は、Ｋｒｕｓｓ液滴形状分析機Ｍｏｄｅｌ  １００を用いて、ＤＩ水および０．２５μＬの液滴サイズを用いて、それらの表面接触角を決定するために評価した。結果を表１２中に報告する。
【００８２】
【表１５】
2014062253.tif 000031
【００８３】
実施例２３
酸化Ｚｒ含有膜の調製
２つの試料は、下に示すように、実施例４からのＺｒ（ＯＢｕ）３メタクリレート／ｔｅｒｔ−ブチルアクリレート（Ｚｒ（ＯＢｕ）３ＭＡ／ＴＢＡ、有機金属１）ポリマーおよび実施例１１からのＺｒ（ＢｕＯ）アセチル−ＤＥＧポリマー（有機金属２）を、２−メチル−１−ブタノールおよびガンマ−ブチロラクトン（溶剤）と一緒にすることにより調製した。
【００８４】
【表１６】
2014062253.tif 000032
【００８５】
ウェーハを試料１２または１３のいずれかでスピンコートし、次いで２５０℃で６０秒間硬化させた。硬化後、各膜を実施例１３の溶剤ストリップ試験に供した。膜厚の結果を表１３中に（Å単位で）報告し、優れた溶剤耐性が示された。
【００８６】
【表１７】
2014062253.tif 000033
【００８７】
実施例２４
エッチング速度の決定
酸化ハフニウム、酸化ジルコニウムおよび酸化チタンを含有する膜の試料は、２−メチル−１−ブタノール中３．８％の固形分で記載された組成を用いて実施例１９、２０および２１をそれぞれ再現することにより調製した。これらの組成物の各々を１５００ｒｐｍでいくつかのウェーハ上にスピンコートし、６０秒間、２００、２５０または３５０℃で硬化させた。
【００８８】
硬化させた膜を、Ｏ２およびＣＦ４エッチング化学を用いたＰＬＡＳＭＡ−ＴＨＥＲＭ７９０ＲＩＥ実験室用エッチング用具を用いて、エッチングした。Ｏ２エッチングプロセスは、９０Ｗの電力で、６０秒のエッチング時間で行った。ＣＦ４エッチングは、１００Ｗの電力で、４５秒のエッチング時間で行った。各エッチング化学についてのエッチング速度は、対応するエッチング時間での膜厚損失を用いて決定した。エッチング結果を表１４に示す。
【００８９】
【表１８】
2014062253.tif 000034
【００９０】
試料の耐エッチング性は、有機金属構造の反応性だけでなく、硬化膜の−Ｍ−Ｏ−Ｍ−Ｏ−ドメインのレベルを上昇させる自己縮合による架橋度にも依存する。より高い硬化温度は、−Ｍ−Ｏ−Ｍ−Ｏ−結合を有するより多くの無機ドメインを形成するよう各々の膜の自己縮合反応を促進して、ＣＦ４およびＯ２エッチングイオンの両方に対して向上した耐エッチング性を持つ硬化膜をもたらした。酸化Ｈｆ含有膜は、使用された２つのエッチング化学に対する耐エッチング性について、対応する酸化Ｚｒ含有膜に勝る利点を示さなかった。
【外国語明細書】
2014062253000001.pdf
2014062253000002.pdf
2014062253000003.pdf